ПРОДУКТЫ ИЗ АЛЮМИНИЕВОГО СПЛАВА СЕРИИ АА7000 И СПОСОБ ИХ ИЗГОТОВЛЕНИЯ

1. Способ изготовления продукта из деформируемого алюминиевого сплава серии АА7000, причем способ включает в себя стадии:
a. литье заготовки - слитка алюминиевого сплава серии АА7000, обладающего от >0,12 до 0,35% Si;
b. предварительный нагрев и/или гомогенизацию отлитой заготовки;
c. горячую деформационную обработку заготовки одним или более способов, выбранных из группы, состоящей из прокатки, экструзии и ковки;
d. необязательно холодную деформационную обработку подвергнутой горячей деформационной обработке заготовки;
e. термообработку на твердый раствор (ТТР) подвергнутой горячей и необязательно холодной деформационной обработке заготовки;
f. охлаждение ТТР заготовки;
g. необязательно растяжение или сжатие охлажденной ТТР заготовки или иную холодную деформационную обработку охлажденной ТТР заготовки для снятия напряжений, например, выравнивание или вытягивание или холодную прокатку охлажденной ТТР заготовки;
h. старение охлажденной и необязательно растянутой или сжатой или подвергнутой иной холодной деформационной обработке ТТР заготовки для достижения желательного состояния,
и при этом имеется по меньшей мере одна термообработка, осуществляемая при температуре в интервале более чем 500°С, но ниже чем температура солидуса рассматриваемого алюминиевого сплава, причем эту термообработку осуществляют либо: (i) после термообработки гомогенизацией, но перед горячей деформационной обработкой, либо (ii) после термообработки на твердый раствор, либо (iii) как после термообработки гомогенизацией перед горячей деформационной обработкой, так и после термообработки на твердый раствор.
2. Способ по п.1, в котором продукт из деформируемого алюминиевого сплава серии АА7000 обладает химическим составом, включающим в себя, в мас.%:
Zn от 3 до 10%
Mg от 1 до 3%
Cu от 0 до 2,5%
Fe <0,25%
Si от >0,12 до 0,35%,
причем остаток составляют Al, неизбежные элементы и примеси.
3. Способ по п.1 или 2, в котором продукт из деформируемого алюминиевого сплава серии АА7000 дополнительно включает в себя, в мас.%:
один или более элементов, выбранных из группы, состоящей из
Zr самое большее 0,5
Ti самое большее 0,3
Cr самое большее 0,4
Sc самое большее 0,5
Hf самое большее 0,3
Mn самое большее 0,4
V самое большее 0,4
Ag самое большее 0,5.
4. Способ по п.1, в котором продукт из деформируемого алюминиевого сплава серии АА7000 дополнительно включает в себя, в мас.%, самое большее 0,05% Ca, самое большее 0,05% Sr, самое большее 0,004% Be.
5. Способ по п.1, в котором продукт из деформируемого алюминиевого сплава серии АА7000 обладает содержанием Si в интервале от >0,12 до 0,25%, а предпочтительно от 0,15 до 0,25%.
6. Способ по п.1, в котором продукт из деформируемого алюминиевого сплава серии АА7000 обладает содержанием Fe менее 0,15%, а предпочтительно менее 0,10%.
7. Способ по п.1, в котором продукт из деформируемого алюминиевого сплава серии АА7000 обладает содержанием Zn по меньшей мере 5,5%, а предпочтительно по меньшей мере 6,1%.
8. Способ по п.1, в котором продукт из деформируемого алюминиевого сплава серии АА7000 обладает содержанием Zn самое большее 8,5%, а предпочтительно самое большее 8,0%.
9. Способ по п.1, в котором продукт из деформируемого алюминиевого сплава серии АА7000 обладает содержанием Mg самое большее 2,5%, а предпочтительно самое большее 2,0%.
10. Способ по п.1, в котором продукт из деформируемого алюминиевого сплава серии АА7000 обладает содержанием Cu по меньшей мере 0,9%, а предпочтительно по меньшей мере 1,1%.
11. Способ по п.1, в котором продукт из деформируемого алюминиевого сплава серии АА7000 обладает содержанием Cu самое большее 2,1%, а предпочтительно самое большее 1,9%.
12. Способ по п.1, в котором продукт из деформируемого алюминиевого сплава серии АА7000 обладает содержанием Zr в интервале от 0,03 до 0,2%.
13. Способ по п.1, в котором продукт из деформируемого алюминиевого сплава серии АА7000 обладает содержанием Mn в интервале от 0,05 до 0,4%.
14. Способ по п.1, в котором продукт из деформируемого алюминиевого сплава серии АА7000 обладает содержанием Mn<0,03%.
15. Способ по п.1, в котором продукт из деформируемого алюминиевого сплава серии АА7000 обладает содержанием Cr в интервале <0,05%, а предпочтительно <0,02%.
16. Способ по п.1, в котором продукт из деформируемого алюминиевого сплава серии АА7000 обладает химическим составом сплава, выбранного из группы АА7010, АА7040, АА7140, АА7050, АА7081 и АА7085, при условии, что содержание Si находится в интервале от >0,12 до 0,35%.
17. Способ по п.1, в котором упомянутую по меньшей мере одну термообработку осуществляют при температуре в интервале >500-550°С, а предпочтительно по меньшей мере 510°С.
18. Способ по п.1, в котором горячую деформационную обработку осуществляют посредством прокатки.
19. Способ по п.1, в котором горячую деформационную обработку осуществляют посредством экструзии.
20. Способ по п.1, в котором эту термообработку осуществляют исключительно после термообработки гомогенизацией стадии b.) перед горячей деформационной обработкой.
21. Способ по п.1, в котором эту термообработку осуществляют исключительно после термообработки на твердый раствор стадии e.).
22. Способ по п.1, в котором эту термообработку осуществляют как после термообработки гомогенизацией стадии b.) перед горячей деформационной обработкой, так и после термообработки на твердый раствор стадии e.).
23. Способ по п.1, в котором продукт из алюминиевого сплава серии АА7000 представляет собой продукт, обладающий толщиной по меньшей мере 3 мм.
24. Способ по п.1, в котором продукт из алюминиевого сплава серии АА7000 представляет собой продукт, обладающий толщиной по меньшей мере 30 мм.
25. Способ по п.1, в котором продукт из алюминиевого сплава серии АА7000 представляет собой продукт, обладающий толщиной в интервале от 30 до 300 мм.
26. Способ по п.1, в котором продукт из алюминиевого сплава серии АА7000 представляет собой продукт, выбранный из группы, включающей в себя лист фюзеляжа, элемент каркаса фюзеляжа, плиту верхней поверхности крыла, плиту нижней поверхности крыла, толстую плиту для получаемых обработкой резанием деталей, толстый лист для стрингеров, элемент лонжерона, элемент нервюры, элемент балки перекрытия и элемент перегородки.
27. Продукт из деформируемого алюминиевого сплава, который отлит, предварительно нагрет и/или гомогенизирован, подвергнут горячей деформационной обработке, необязательно холодной деформационной обработке, термообработке на твердый раствор, охлажден, необязательно растянут или сжат и состарен до желательного состояния, и был подвергнут по меньшей мере одной термообработке, осуществленной при температуре в интервале более чем 500°С, а предпочтительно по меньшей мере 510°С, но ниже чем температура солидуса рассматриваемого алюминиевого сплава, и при этом эта термообработка осуществлена либо (i) после термообработки гомогенизацией перед горячей деформационной обработкой, либо (ii) после термообработки на твердый раствор, либо (iii) как после термообработки гомогенизацией перед горячей деформационной обработкой, так и после термообработки на твердый раствор, причем упомянутый сплав состоит, по существу, из, в мас.%:
Zn от 3 до 10%
Mg от 1 до 3%
Cu от 0 до 2,5%
Fe <0,25%
Si от >0,12 до 0,35%,
одного или более элементов, выбранных из группы, состоящей из
Zr самое большее 0,5
Ti самое большее 0,3
Cr самое большее 0,4
Sc самое большее 0,5
Hf самое большее 0,3
Mn самое большее 0,4
Ag самое большее 0,5%,
причем упомянутый сплав необязательно содержит самое большее:
0,05 Ca
0,05 Sr
0,004 Be,
причем остаток составляют Al, неизбежные элементы и примеси.
28. Продукт из деформируемого алюминиевого сплава по п.27, причем этот продукт из деформируемого алюминиевого сплава представляет собой авиационно-космический конструктивный элемент.
29. Авиационно-космический конструктивный элемент из алюминиевого сплава по п.28, причем упомянутый авиационно-космический конструктивный элемент выбран из группы, состоящей из листа фюзеляжа, элемента каркаса фюзеляжа, плиты верхней поверхности крыла, плиты нижней поверхности крыла, толстой плиты для получаемых обработкой резанием деталей, толстого листа для стрингеров, элемента лонжерона, элемента нервюры, элемента балки перекрытия и элемента перегородки.
30. Продукт из деформируемого алюминиевого сплава по п.27, причем этот продукт из деформируемого алюминиевого сплава находится в виде пластины литейной формы или инструментальной пластины.